(57)【特許請求の範囲】
【請求項１】
透明基板と、
前記透明基板の一面上に設けられる少なくとも１つの光電変換セルと、
前記透明基板の前記一面側に設けられ、前記光電変換セルを覆って保護する保護層とを備える光電変換素子であって、
前記光電変換セルが、
前記透明基板の前記一面上に設けられる電極と、
前記電極に対向する対向基板とを備え、
前記光電変換素子を前記透明基板の前記一面に直交する方向に見た場合、前記保護層の前記透明基板と反対側の面のうち、少なくとも前記保護層と前記光電変換セルの前記対向基板とが重なり合う部分に凹凸が形成され、前記保護層が黒色である、光電変換素子。
【請求項２】
透明基板と、
前記透明基板の一面上に設けられる少なくとも１つの光電変換セルと、
前記透明基板の前記一面側に設けられ、前記光電変換セルを覆って保護する保護層とを備える光電変換素子であって、
前記光電変換セルが、
前記透明基板の前記一面上に設けられる電極と、
前記電極に対向する対向基板とを備え、
前記光電変換素子を前記透明基板の前記一面に直交する方向に見た場合、前記保護層の前記透明基板と反対側の面のうち、少なくとも前記保護層と前記光電変換セルの前記対向基板とが重なり合う部分に凹凸が形成され、
前記対向基板が金属基板を有する、光電変換素子。
【請求項３】
前記保護層が樹脂層を有し、
前記樹脂層がポリイミド樹脂を含む、請求項２に記載の光電変換素子。
【請求項４】
前記保護層の前記樹脂層が前記対向基板の前記金属基板に密着している、請求項３に記載の光電変換素子。
【請求項５】
前記金属基板に導電部材が接続されており、
前記保護層の前記樹脂層が前記導電部材にも密着している、請求項３又は４に記載の光電変換素子。
【請求項６】
前記保護層と前記対向基板とが密着している、請求項１〜５のいずれか一項に記載の光電変換素子。
【請求項７】
前記凹凸が、算術平均粗さＲａが０．２μｍ以上である凹凸である、請求項１〜６のいずれか一項に記載の光電変換素子。
【請求項８】
前記凹凸が、算術平均粗さＲａが０．３μｍ以上である凹凸である、請求項７に記載の光電変換素子。
【請求項９】
前記凹凸が、算術平均粗さＲａが１５μｍ以下である凹凸である、請求項１〜８のいずれか一項に記載の光電変換素子。
【発明の詳細な説明】
【技術分野】
【０００１】
本発明は、光電変換素子に関する。
【背景技術】
【０００２】
光電変換素子として、安価で、高い光電変換効率が得られることから色素を用いた光電変換素子が注目されており、色素を用いた光電変換素子に関して種々の開発が行われている。【０００３】
色素を用いた光電変換素子は一般に、透明基板と、透明基板の一面上に設けられる少なくとも１つの光電変換セルとを備えており、光電変換セルは、透明基板上に設けられる電極と、電極に対向する対極などの対向基板と、電極と対向基板との間に設けられる酸化物半導体層と、酸化物半導体層に担持される色素とを備えている。【０００４】
このような色素を用いた光電変換素子としては、例えば下記特許文献１に記載の色素増感型太陽電池素子が知られている。下記特許文献１には、透明基板上に、光電変換セルを覆うように設けられるバックシートを備えた色素増感太陽電池素子が開示されている。
【先行技術文献】
【特許文献】
【０００５】
【特許文献１】特許５４５６１１８号公報
【発明の概要】
【発明が解決しようとする課題】
【０００６】
しかし、上記特許文献１に記載の色素増感太陽電池素子は以下に示す課題を有していた。【０００７】
すなわち、上記特許文献１に記載の色素増感太陽電池素子は、周囲の温度が高温状態から低下する場合における光電変換特性の回復性の向上の点で改善の余地があった。【０００８】
本発明は上記事情に鑑みてなされたものであり、周囲の温度が高温状態から低下する場合に、光電変換特性の回復性を向上させることができる光電変換素子を提供することを目的とする。
【課題を解決するための手段】
【０００９】
まず本発明者らは、上記特許文献１の色素増感太陽電池素子において、上記課題が生じる原因について検討した。その結果、上記特許文献１の色素増感太陽電池素子において、周囲の温度が高温状態になり、光電変換セルの温度が上昇した場合に、その光電変換セルの熱が、光電変換セルを覆っているバックシートから放熱されにくいことが、上記課題が生じる原因ではないかと本発明者らは考えた。そこで、本発明者らはさらに鋭意検討を重ねた結果、以下の発明により上記課題を解決し得ることを見出した。【００１０】
すなわち、本発明は、透明基板と、前記透明基板の一面上に設けられる少なくとも１つの光電変換セルと、前記透明基板の前記一面側に設けられ、前記光電変換セルを覆って保護する保護層とを備える光電変換素子であって、前記光電変換セルが、前記透明基板の前記一面上に設けられる電極と、前記電極に対向する対向基板とを備え、前記光電変換素子を前記透明基板の前記一面に直交する方向に見た場合、前記保護層の前記透明基板と反対側の面のうち、少なくとも前記保護層と前記光電変換セルの前記対向基板とが重なり合う部分に凹凸が形成されている、光電変換素子である。【００１１】
この光電変換素子によれば、光電変換素子を透明基板の一面に直交する方向に見た場合、保護層の透明基板と反対側の面のうち少なくとも保護層と光電変換セルの対向基板とが重なり合う部分に凹凸が形成されている。このため、保護層の透明基板の反対側の面のうち、保護層と光電変換セルの対向基板とが重なり合う部分の表面積が広くなる。そのため、周囲の温度が高温状態から低下する場合でも、光電変換セルの熱を保護層から効果的に放出させることが可能となり、光電変換セルの温度上昇による出力の低下を速やかに回復することが可能となる。従って、本発明の光電変換素子によれば、周囲の温度が高温状態から低下する場合に、光電変換特性の回復性を向上させることが可能となる。なお、このような効果は、特に光電変換素子を低照度で発電させる場合に顕著である。ここで、「低照度」とは、１万ルクス以下の照度をいう。【００１２】
上記光電変換素子においては、前記保護層と前記対向基板とが密着していることが好ましい。【００１３】
この場合、保護層と対向基板との間に空気層が存在しない。このため、保護層と光電変換セルの対向基板とが密着していない場合と比べて、光電変換セルの熱を、空気層を介さずに保護層に直接伝えやすくなる。すなわち、保護層と光電変換セルの対向基板とが密着していない場合と比べて、光電変換セルの熱が放出されやすくなる。その結果、周囲の温度が高温状態から低下する場合に、光電変換セルの温度上昇による出力の低下をより速やかに回復することが可能となり、光電変換特性の回復性をより向上させることが可能となる。【００１４】
上記光電変換素子においては、前記保護層が樹脂層を有し、前記樹脂層がポリイミド樹脂を含むことが好ましい。【００１５】
この場合、樹脂層が、優れた絶縁性を有するポリイミド樹脂を含むため、より優れた絶縁性を保護層に付与することができる。【００１６】
上記光電変換素子においては、前記保護層が樹脂層を有し、前記樹脂層がポリイミド樹脂を含む場合には、前記対向基板が金属基板を有し、前記保護層の前記樹脂層が前記対向基板の前記金属基板に密着していることが好ましい。【００１７】
この場合、ポリイミド樹脂が、ポリイミド樹脂以外の絶縁性プラスチック材料よりも小さい線膨張係数を有するため、樹脂層の線膨張係数も、ポリイミド樹脂以外の絶縁性プラスチック材料よりも小さくなる。一方、対向基板に含まれる金属基板も、ポリイミド樹脂以外の絶縁性プラスチック材料よりも小さい線膨張係数を有する。このため、温度変化の大きい環境下においても、金属基板に対して樹脂層が追随しやすく、樹脂層と金属基板との間に加えられるせん断応力を小さくすることができ、樹脂層が金属基板から剥離することが十分に抑制される。【００１８】
ここで、前記金属基板に導電部材が接続され、前記保護層の前記樹脂層が前記導電部材に密着していてもよい。【００１９】
この場合、導電部材も、対向基板に含まれる金属基板と同様、ポリイミド樹脂以外の絶縁性プラスチック材料よりも小さい線膨張係数を有する。このため、温度変化の大きい環境下においても、導電部材に対して樹脂層が追随しやすく、樹脂層によって導電部材が引っ張られて切断されることが十分に抑制される。【００２０】
上記光電変換素子においては、前記凹凸が、算術平均粗さＲａが０．２μｍ以上である凹凸であることが好ましい。【００２１】
この場合、凹凸が、算術平均粗さＲａが０．２μｍ未満である凹凸である場合と比べて、周囲の温度が高温状態から低下する場合に、光電変換セルの温度上昇による出力の低下をより速やかに回復することが可能となり、光電変換特性の回復性をより向上させることが可能となる。【００２２】
上記光電変換素子においては、前記凹凸が、算術平均粗さＲａが０．３μｍ以上である凹凸であることが好ましい。【００２３】
この場合、保護層がより熱を放射しやすくなり、光電変換セルの温度上昇による出力の低下をより速やかに回復させることが可能となる。【００２４】
上記光電変換素子においては、前記凹凸が、算術平均粗さＲａが１５μｍ以下である凹凸であることが好ましい。【００２５】
この場合、凹凸が、算術平均粗さＲａが１５μｍを超える凹凸である場合と比較して、光電変換素子が筐体に組み込まれ、筐体と光電変換素子の保護層とが密着した状態で使用される場合に、筐体と光電変換素子の保護層との接触面積がより大きくなる。このため、光電変換セルの熱を保護層及び筐体を通じてより効果的に放出させることが可能となり、光電変換セルの温度上昇による出力の低下をより速やかに回復することが可能となる。【００２６】
上記光電変換素子においては、前記保護層が黒色であることが好ましい。【００２７】
この場合、熱放射が特に大きくなり、光電変換セルで発生した熱が放出されやすくなるため、保護層がより効果的に熱を放出させることが可能となる。従って、光電変換素子によれば、周囲の温度が高温状態から低下する場合に、光電変換特性の回復性をより向上させることができる。【００２８】
なお、本発明において「算術平均粗さＲａ」とは、触針式段差計によって測定される値を言う。
【発明の効果】
【００２９】
本発明によれば、周囲の温度が高温状態から低下する場合に、光電変換特性の回復性を向上させることができる光電変換素子が提供される。
【図面の簡単な説明】
【００３０】
【図１】本発明の光電変換素子の一実施形態を示す平面図である。
【図２】図１のＩＩ−ＩＩ線に沿った切断面端面図である。
【図３】図１の光電変換素子における透明導電層のパターンを示す平面図である。
【図４】図１の光電変換素子のうち保護層を取り除いた部分を示す平面図である。
【図５】図４の光電変換素子のうち保護層を取り除いた部分を、封止部を横切る平面で切断した状態を示す断面図である。
【図６】図１の光電変換素子の製造方法の途中で得られる構造体を示す平面図である。
【発明を実施するための形態】
【００３１】
以下、本発明の光電変換素子の一実施形態について図１〜図５を参照しながら詳細に説明する。図１は、本発明の光電変換素子の一実施形態を示す平面図、図２は、図１のＩＩ−ＩＩ線に沿った切断面端面図、図３は、図１の光電変換素子における透明導電層のパターンを示す平面図、図４は、図１の光電変換素子のうち保護層を取り除いた部分を示す平面図、図５は、図４の光電変換素子のうち保護層を取り除いた部分を、封止部を横切る平面で切断した状態を示す断面図である。
【００３２】
図１及び図２に示すように、光電変換素子１００は、受光面１１ａを有する透明基板１１と、透明基板１１のうち受光面１１ａと反対側の一面（以下、「セル設置面」と呼ぶ）１１ｂ上に設けられる１つの光電変換セル２０と、透明基板１１のセル設置面１１ｂ側に設けられ、光電変換セル２０を覆って保護する保護層３０とを備えている。
【００３３】
図３に示すように、透明基板１１のセル設置面１１ｂ上には、透明導電層１２が設けられている。透明導電層１２は、電極１２Ａと、光電変換セル２０から電流を取り出すための導電性の第１電流取出し部１２Ｂと、光電変換セル２０から電流を取り出すための導電性の第２電流取出し部１２Ｄと、電極１２Ａ、第１電流取出し部１２Ｂ及び第２電流取出し部１２Ｄを包囲するように設けられる分離部１２Ｃとを有する。電極１２Ａと、第１電流取出し部１２Ｂ及び分離部１２Ｃとは、溝４０を介して互いに絶縁された状態で配置されている。電極１２Ａと第２電流取出し部１２Ｄとは互いに接続されている。分離部１２Ｃと、第１電流取出し部１２Ｂ及び第２電流取出し部１２Ｄとは溝４０を介して互いに絶縁された状態で配置されている。第１電流取出し部１２Ｂ及び第２電流取出し部１２Ｄも溝４０を介して隣り合うように互いに絶縁された状態で配置されている。
【００３４】
図２に示すように、光電変換セル２０は、透明基板１１のセル設置面１１ｂ上に設けられる電極１２Ａと、電極１２Ａに対向する対向基板５０と、透明基板１１及び対向基板５０の間に設けられる環状の封止部６０と、電極１２Ａ上に設けられる酸化物半導体層１３と、少なくとも封止部６０と電極１２Ａとの間に設けられる絶縁層７０と、電極１２Ａ及び対向基板５０の間に配置される電解質８０とを備えている。
【００３５】
図２及び図５に示すように、第１電流取出し部１２Ｂ上には第１外部接続端子１５ａが設けられており、第１電流取出し部１２Ｂ上であって第１外部接続端子１５ａと封止部６０との間には接続端子１６が第１外部接続端子１５ａと離間して設けられている。一方、図５に示すように、第２電流取出し部１２Ｄ上には第２外部接続端子１５ｂが設けられている。また、第２電流取出し部１２Ｄと電極１２Ａとにまたがるように、電極１２Ａ及び第２電流取出し部１２Ｄよりも低い抵抗を有する集電配線１７が設けられており、集電配線１７の一端（以下、「第１集電配線端」と呼ぶ）１７ａは、第２電流取出し部１２Ｄ上であって第２外部接続端子１５ｂと封止部６０との間で第２外部接続端子１５ｂと離間した位置に接続され、集電配線１７の他端（以下、「第２集電配線端」と呼ぶ）１７ｂは、電極１２Ａ上で封止部６０の外側の位置に接続されている。
【００３６】
図２に示すように、対向基板５０は、基板と電極を兼ねる金属基板５１と、金属基板５１の電極１２Ａ側に設けられて電解質８０の還元に寄与する触媒層５２とを備えている。
【００３７】
そして、図２及び図４に示すように、接続端子１６と金属基板５１とは導電部材９０によって接続されている。導電部材９０は、本体部９０ａと、本体部９０ａと接続端子１６とを接続する少なくとも１本（図では３本）の配線部９０ｂとを有している。
【００３８】
図５に示すように、絶縁層７０は、光電変換素子１００を透明基板１１のセル設置面１１ｂに直交する方向Ｙに見た場合に、封止部６０の外周縁７０ｃより内側の内側絶縁層７０ａと、封止部６０の外周縁７０ｃより外側の外側絶縁層７０ｂとを有している。内側絶縁層７０ａは、酸化物半導体層１３と接するように設けられている。すなわち、内側絶縁層７０ａは、溝４０から光電変換セル２０内への水分の侵入を抑制するため、封止部６０の外周縁７０ｃより内側で溝４０だけでなく電極１２Ａのうち酸化物半導体層１３が設けられている領域を除く領域の全体をも覆っている。また、内側絶縁層７０ａは、溝４０と重なる部分では、溝４０から光電変換セル２０内への水分の侵入をより十分に抑制するため、溝４０に入り込んでいる。外側絶縁層７０ｂは、透明導電層１２のうち、第１外部接続端子１５ａと接続端子１６との間の接続端子−外部接続端子間領域１０１、及び、第２外部接続端子１５ｂと第１集電配線端１７ａとの間の配線−外部接続端子間領域１０２以外の領域を覆い隠すように設けられている。また、透明基板１１のセル設置面１１ｂ上で封止部６０の外側の領域のうち第１外部接続端子１５ａと第２外部接続端子１５ｂとの間の外部接続端子間領域１０３は、絶縁層７０の外側絶縁層７０ｂによって覆い隠されている。また、透明基板１１のセル設置面１１ｂ上で封止部６０の外側の領域のうち接続端子１６と第１集電配線端１７ａとの間の配線−接続端子間領域１０４も絶縁層７０の外側絶縁層７０ｂによって覆い隠されている。
【００３９】
また図１及び図２に示すように、保護層３０は、光電変換セル２０のみならず、透明基板１１上の領域のうち、第１外部接続端子１５ａ及び第２外部接続端子１５ｂ以外の領域を覆っている。すなわち、保護層３０は、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠している。また、保護層３０の透明基板１１と反対側の面３０ａ全体には凹凸３１が形成されている（図２参照）。また、本実施形態では、保護層３０は、対向基板５０の金属基板５１と密着している。すなわち、保護層３０と対向基板５０との間には空気層が存在しない。
【００４０】
光電変換素子１００によれば、光電変換素子１００を透明基板１１のセル設置面１１ｂに直交する方向Ｙに見た場合、保護層３０の透明基板１１と反対側の面３０ａ全体に凹凸３１が形成されている。従って、少なくとも保護層３０と光電変換セル２０の対向基板５０とが重なり合う部分には凹凸３１が形成されている。このため、保護層３０の透明基板１１の反対側の面３０ａ全体において表面積が広くなる。そのため、周囲の温度が高温状態から低下する場合でも、光電変換セル２０の熱を保護層３０から効果的に放出させることが可能となり、光電変換セル２０の温度上昇による出力の低下を速やかに回復することが可能となる。従って、光電変換素子１００によれば、周囲の温度が高温状態から低下する場合に、光電変換特性の回復性を向上させることができる。
【００４１】
また、保護層３０は、対向基板５０の金属基板５１と密着している。すなわち、保護層３０と対向基板５０との間に空気層が存在しない。このため、保護層３０と光電変換セル２０の対向基板５０とが密着していない場合と比べて、光電変換セル２０の熱を、空気層を介さずに保護層３０に直接伝えることが可能となる。その結果、周囲の温度が高温状態から低下する場合に、光電変換セル２０の温度上昇による出力の低下をより速やかに回復することが可能となり、光電変換特性の回復性をより向上させることが可能となる。
【００４２】
また、保護層３０は、熱伝導率の高い金属基板５１と密着しているので、保護層３０が、熱伝導率が比較的低い絶縁層と密着する場合に比べて、光電変換セル２０の熱をより効果的に保護層３０に伝えることが可能となり、周囲の温度が高温状態から低下する場合に、光電変換特性の回復性をより十分に向上させることが可能となる。
【００４３】
次に、透明基板１１、透明導電層１２、酸化物半導体層１３、第１外部接続端子１５ａ，第２外部接続端子１５ｂ、接続端子１６、集電配線１７、色素、保護層３０、対向基板５０、封止部６０、絶縁層７０、電解質８０及び導電部材９０について詳細に説明する。
【００４４】
＜透明基板＞
透明基板１１を構成する材料は、例えば透明な材料であればよく、このような透明な材料としては、例えばホウケイ酸ガラス、ソーダライムガラス、白板ガラス、石英ガラスなどのガラス、ポリエチレンテレフタレート（ＰＥＴ）、ポリエチレンナフタレート（ＰＥＮ）、ポリカーボネート（ＰＣ）、および、ポリエーテルスルフォン（ＰＥＳ）などが挙げられる。透明基板１１の厚さは、光電変換素子１００のサイズに応じて適宜決定され、特に限定されるものではないが、例えば０．０５〜１０ｍｍの範囲にすればよい。
【００４５】
＜透明導電層＞
透明導電層１２に含まれる材料としては、例えばスズ添加酸化インジウム（ＩＴＯ）、酸化スズ（ＳｎＯ２）、フッ素添加酸化スズ（ＦＴＯ）などの導電性金属酸化物が挙げられる。透明導電層１２は、単層でも、異なる導電性金属酸化物を含む複数の層の積層体で構成されてもよい。透明導電層１２が単層で構成される場合、透明導電層１２は、高い耐熱性及び耐薬品性を有することから、ＦＴＯを含むことが好ましい。透明導電層１２は、ガラスフリットをさらに含んでもよい。透明導電層１２の厚さは例えば０．０１〜２μｍの範囲にすればよい。
【００４６】
＜酸化物半導体層＞
酸化物半導体層１３は、酸化物半導体粒子で構成される。酸化物半導体粒子は、例えば酸化チタン（ＴｉＯ２）、酸化シリコン（ＳｉＯ２）、酸化亜鉛（ＺｎＯ）、酸化タングステン（ＷＯ３）、酸化ニオブ（Ｎｂ２Ｏ５）、チタン酸ストロンチウム（ＳｒＴｉＯ３）、酸化スズ（ＳｎＯ２）、酸化インジウム（Ｉｎ３Ｏ３）、酸化ジルコニウム（ＺｒＯ２）、酸化タリウム（Ｔａ２Ｏ５）、酸化ランタン（Ｌａ２Ｏ３）、酸化イットリウム（Ｙ２Ｏ３）、酸化ホルミウム（Ｈｏ２Ｏ３）、酸化ビスマス（Ｂｉ２Ｏ３）、酸化セリウム（ＣｅＯ２）、酸化アルミニウム（Ａｌ２Ｏ３）又はこれらの２種以上で構成される。
【００４７】
酸化物半導体層１３は通常、光を吸収するための吸収層で構成されるが、吸収層と吸収層を透過した光を反射して吸収層に戻す反射層とで構成されてもよい。
【００４８】
酸化物半導体層１３の厚さは特に限定されるものではないが、通常は、０．５〜５０μｍとすればよい。
【００４９】
＜外部接続端子＞
第１外部接続端子１５ａ及び第２外部接続端子１５ｂは、金属材料を含む。金属材料としては、例えば銀、銅およびインジウムなどが挙げられる。これらは単独で又は２種以上を組み合せて用いてもよい。第１外部接続端子１５ａ，第２外部接続端子１５ｂは例えば金属材料のみからなる焼結体で構成される。
【００５０】
＜接続端子＞
接続端子１６は金属材料を含む。接続端子１６は、第１外部接続端子１５ａ及び第２外部接続端子１５ｂと同一の材料で構成されても異なる材料で構成されてもよいが、同一の材料で構成されることが好ましい。
【００５１】
＜集電配線＞
集電配線１７は金属材料を含む。集電配線１７は第１外部接続端子１５ａ及び第２外部接続端子１５ｂと同一の材料で構成されても異なる材料で構成されてもよいが、同一の材料で構成されることが好ましい。
【００５２】
＜色素＞
色素としては、例えばビピリジン構造、ターピリジン構造などを含む配位子を有するルテニウム錯体、ポルフィリン、エオシン、ローダミン、メロシアニンなどの有機色素などの光増感色素や、ハロゲン化鉛系ペロブスカイト結晶などの有機−無機複合色素などが挙げられる。ハロゲン化鉛系ペロブスカイトとしては、例えばＣＨ３ＮＨ３ＰｂＸ３（Ｘ＝Ｃｌ、Ｂｒ、Ｉ）が用いられる。ここで、色素として光増感色素を用いる場合には、光電変換素子１００は色素増感光電変換素子となり、光電変換セル２０は色素増感光電変換セルとなる。
【００５３】
上記色素の中でも、ビピリジン構造又はターピリジン構造を含む配位子を有するルテニウム錯体からなる光増感色素が好ましい。この場合、光電変換素子１００の光電変換特性をより向上させることができる。
【００５４】
＜保護層＞
上述した通り、保護層３０の透明基板１１と反対側の面３０ａには凹凸３１が形成されている。
【００５５】
保護層３０の凹凸３１の凹凸の程度は、特に限定されるものではないが、凹凸３１は、算術平均粗さＲａが０．２μｍ以上である凹凸であることが好ましい。この場合、凹凸３１が、算術平均粗さＲａが０．２μｍ未満である凹凸である場合と比べて、表面積がより広くなる。そのため、周囲の温度が高温状態から低下する場合でも、光電変換セル２０の熱を保護層３０からより効果的に放出させることが可能となり、光電変換セル２０の温度上昇による出力の低下を速やかに回復することが可能となる。従って、光電変換素子１００によれば、周囲の温度が高温状態から低下する場合に、光電変換特性の回復性をより向上させることができる。
【００５６】
凹凸３１は、算術平均粗さＲａが０．３μｍ以上である凹凸であることがより好ましい。この場合、保護層３０がより熱を放射しやすくなり、光電変換セル２０の温度上昇による出力の低下をより速やかに回復させることが可能となる。
【００５７】
凹凸３１は、算術平均粗さＲａが１５μｍ以下である凹凸であることが好ましい。この場合、凹凸３１が、算術平均粗さＲａが１５μｍを超える凹凸である場合と比較して、光電変換素子１００が筐体（図示せず）に組み込まれ、筐体と光電変換素子１００の保護層３０とが密着した状態で使用される場合に、筐体と光電変換素子１００の保護層３０との接触面積がより大きくなる。このため、光電変換セル２０の熱を保護層３０及び筐体を通じてより効果的に放出させることが可能となり、光電変換セル２０の温度上昇による出力の低下をより速やかに回復することが可能となる。
【００５８】
凹凸３１は、算術平均粗さＲａが１０μｍ以下である凹凸であることがより好ましい。
【００５９】
なお、保護層３０の厚さを十分に確保できる場合には、凹凸３１は、深さが同一である凹部及び高さが同一である凸部の少なくとも一方を規則正しく配列させたものとすることができる。この場合は、表面積をより広くすることが可能となり、光電変換セル２０で発生した熱をより効果的に放出させることができる。
【００６０】
保護層３０は通常、透明基板１１側に樹脂材料（絶縁材料）からなる層（樹脂層）を有する。この場合、保護層３０は、例えば樹脂材料からなる少なくとも１つの層（樹脂層）で構成されてもよいし、樹脂層と金属材料からなる層（金属層）とを含む積層体で構成されてもよい。樹脂材料としては、例えばポリイミド樹脂、エポキシ樹脂、ポリウレタン樹脂、ポリエチレンテレフタレート（ＰＥＴ）樹脂などが挙げられる。
【００６１】
中でもポリイミド樹脂が好ましい。この場合、樹脂層が、優れた絶縁性を有するポリイミド樹脂を含むため、より優れた絶縁性を保護層３０に付与することができる。また、ポリイミド樹脂が、ポリイミド樹脂以外の絶縁性プラスチック材料よりも小さい線膨張係数を有するため、樹脂層の線膨張係数も、ポリイミド樹脂以外の絶縁性プラスチック材料よりも小さくなる。一方、対向基板５０に含まれる金属基板５１も、ポリイミド樹脂以外の絶縁性プラスチック材料よりも小さい線膨張係数を有する。このため、温度変化の大きい環境下においても、金属基板５１に対して樹脂層が追随しやすく、樹脂層と金属基板５１との間に加えられるせん断応力を小さくすることができ、樹脂層が金属基板５１から剥離することが十分に抑制される。さらに、ポリイミド樹脂は金属層に比べて低い誘電率を有するため、樹脂層に代えて金属層が用いられる場合と異なり、保護層３０が対向基板５０の金属基板５１と電極１２Ａとを短絡させることをより十分に抑制することができる。
【００６２】
ここで、保護層３０の樹脂層が、図２に示すように、金属基板５１に接続されている導電部材９０に密着していてもよい。この場合、導電部材９０も、対向基板５０に含まれる金属基板５１と同様、ポリイミド樹脂以外の絶縁性プラスチック材料よりも小さい線膨張係数を有する。このため、温度変化の大きい環境下においても、導電部材９０に対して樹脂層が追随しやすく、樹脂層によって導電部材９０が引っ張られて切断されることが十分に抑制される。
【００６３】
また金属材料としては、アルミニウム及びステンレスなどが挙げられる。
【００６４】
保護層３０は、図２では対向基板５０の金属基板５１と直接密着しているが、保護層３０は、接着剤を介して間接的に対向基板５０の金属基板５１と密着していてもよい。
【００６５】
保護層３０の色は、特に限定されるものではないが、黒色であることが好ましい。この場合、熱放射が特に大きくなり、光電変換セル２０で発生した熱が放出されやすくなるため、保護層３０がより効果的に熱を放出させることが可能となる。従って、光電変換素子１００によれば、周囲の温度が高温状態から低下する場合に、光電変換特性の回復性をより向上させることができる。
【００６６】
保護層３０の厚さは特に限定されないが、３０〜３００μｍであることが好ましい。この場合、保護層３０の耐熱性がより高くなる。
【００６７】
＜対向基板＞
対向基板５０は、上述したように、基板と電極とを兼ねる金属基板５１と、触媒層５２とを備える。
【００６８】
（金属基板）
金属基板５１は、金属で構成されればよいが、この金属は、不動態を形成し得る金属であることが好ましい。この場合、金属基板５１が電解質８０によって腐食されにくくなるため、光電変換素子１００は、より優れた耐久性を有することが可能となる。不動態を形成し得る金属としては、例えばチタン、ニッケル、モリブデン、タングステン、アルミニウム、ステンレス又はこれらの合金等が挙げられる。金属基板５１の厚さは、光電変換素子１００のサイズに応じて適宜決定され、特に限定されるものではないが、例えば０．００５〜０．１ｍｍとすればよい。
【００６９】
（触媒層）
触媒層５２は、白金、炭素系材料又は導電性高分子などから構成される。ここで、炭素系材料としては、カーボンブラックやカーボンナノチューブが好適に用いられる。
【００７０】
＜封止部＞
封止部６０を構成する材料としては、例えばアイオノマー、エチレン−ビニル酢酸無水物共重合体、エチレン−メタクリル酸共重合体、エチレン−ビニルアルコール共重合体等を含む変性ポリオレフィン樹脂、紫外線硬化樹脂、及び、ビニルアルコール重合体などの樹脂が挙げられる。これらの樹脂は単独で又は２種以上を組み合わせて用いることができる。
【００７１】
封止部６０の厚さは特に限定されないが、通常は１０〜５０μｍであり、好ましくは２０〜４０μｍである。この場合、封止部６０の内部への水の侵入をより十分に抑制できる。
【００７２】
＜絶縁層＞
絶縁層７０は絶縁材料で構成されていればよい。このような絶縁材料としては、樹脂や無機絶縁材料が挙げられるが、中でも、無機絶縁材料が好ましい。この場合、絶縁層７０は封止部６０の外周縁７０ｃより内側で溝４０だけでなく電極１２Ａのうち酸化物半導体層１３が設けられている領域を除く領域の全体をも覆っており、無機材料は樹脂よりも高い封止能を有するため、溝４０からの水分の侵入をより十分に抑制できる。このような無機絶縁材料としては、例えばガラスが挙げられる。
【００７３】
絶縁層７０を構成する絶縁材料は着色されていることが好ましい。この場合、光電変換素子１００を受光面１１ａ側から見た場合、対向基板５０が際立って見えることを十分に抑制することが可能となる。このため、良好な外観を実現することができる。また、電極１２Ａを着色させないで済むため、光電変換素子１００の光電変換特性の低下を十分に抑制することができる。着色された絶縁材料としては、例えば着色されたガラス等の無機絶縁材料が用いられる。
【００７４】
絶縁層７０の色は限り特に限定されるものではなく、目的に応じて種々の色を用いることが可能である。
【００７５】
絶縁層７０の厚さは特に限定されるものではないが、通常は１０〜３０μｍであり、好ましくは１５〜２５μｍである。
【００７６】
＜電解質＞
電解質８０は、酸化還元対と有機溶媒とを含んでいる。有機溶媒としては、アセトニトリル、メトキシアセトニトリル、メトキシプロピオニトリル、プロピオニトリル、エチレンカーボネート、プロピレンカーボネート、ジエチルカーボネート、γ−ブチロラクトン、バレロニトリル、ピバロニトリルなどを用いることができる。酸化還元対としては、ヨウ化物イオン／ポリヨウ化物イオン（例えばＩ−／Ｉ３−）のほか、臭化物イオン（臭素イオン）／ポリ臭化物イオン、亜鉛錯体、鉄錯体、コバルト錯体などのレドックス対が挙げられる。なお、ヨウ化物イオン／ポリヨウ化物イオンは、ヨウ素（Ｉ２）と、アニオンとしてのアイオダイド（Ｉ−）を含む塩（イオン性液体や固体塩）とによって形成することができる。アニオンとしてアイオダイドを有するイオン性液体を用いる場合には、ヨウ素のみ添加すればよく、有機溶媒や、アニオンとしてアイオダイド以外のイオン性液体を用いる場合には、ＬｉＩやテトラブチルアンモニウムアイオダイドなどのアニオンとしてアイオダイド（Ｉ−）を含む塩を添加すればよい。
【００７７】
また電解質８０は、有機溶媒に代えて、イオン液体を用いてもよい。イオン液体としては、例えばピリジニウム塩、イミダゾリウム塩、トリアゾリウム塩等の既知のヨウ素塩であって、室温付近で溶融状態にある常温溶融塩が用いられる。このような常温溶融塩としては、例えば、１−ヘキシル−３−メチルイミダゾリウムアイオダイド、１−エチル−３−プロピルイミダゾリウムアイオダイド、ジメチルイミダゾリウムアイオダイド、エチルメチルイミダゾリウムアイオダイド、ジメチルプロピルイミダゾリウムアイオダイド、ブチルメチルイミダゾリウムアイオダイド、又は、メチルプロピルイミダゾリウムアイオダイドが好適に用いられる。
【００７８】
また、電解質８０は、上記有機溶媒に代えて、上記イオン液体と上記有機溶媒との混合物を用いてもよい。
【００７９】
また電解質８０には添加剤を加えることができる。添加剤としては、ＬｉＩ、Ｉ２、４−ｔ−ブチルピリジン、グアニジウムチオシアネート、１−メチルベンゾイミダゾール、１−ブチルベンゾイミダゾールなどが挙げられる。
【００８０】
さらに電解質８０としては、上記電解質にＳｉＯ２、ＴｉＯ２、カーボンナノチューブなどのナノ粒子を混練してゲル様となった擬固体電解質であるナノコンポジットゲル電解質を用いてもよく、また、ポリフッ化ビニリデン、ポリエチレンオキサイド誘導体、アミノ酸誘導体などの有機系ゲル化剤を用いてゲル化した電解質を用いてもよい。
【００８１】
なお、電解質８０は、ヨウ化物イオン／ポリヨウ化物イオン（例えばＩ−／Ｉ３−）からなる酸化還元対を含み、ポリヨウ化物イオンの濃度が０．００６ｍｏｌ／リットル以下であることが好ましい。この場合、電子を運ぶポリヨウ化物イオンの濃度が低いため、漏れ電流をより減少させることができる。このため、開放電圧をより増加させることができるため、光電変換特性をより向上させることができる。特に、ポリヨウ化物イオンの濃度は０．００５ｍｏｌ／リットル以下であることが好ましく、０〜６×１０−６ｍｏｌ／リットルであることがより好ましく、０〜６×１０−８ｍｏｌ／リットルであることがさらに好ましい。この場合、光電変換素子１００を透明基板１１の受光面１１ａ側から見た場合に、電解質８０の色を目立たなくすることができる。
【００８２】
＜導電部材＞
導電部材９０は金属材料を含む。金属材料としては、例えば銀又は銅などを用いることができる。導電部材９０は、金属材料のほか、さらにバインダ樹脂を含んでもよい。バインダ樹脂としては、例えばエポキシ樹脂、ポリエステル樹脂およびアクリル樹脂などが挙げられる。中でも、高温になっても熱膨張しにくく、抵抗の経時的変化をより小さくできることから、エポキシ樹脂やポリエステル樹脂が好ましい。
【００８３】
導電部材９０は、上述したように、本体部９０ａと配線部９０ｂとを有する。導電部材９０の本体部９０ａは、金属基板５１に直接接続される第１層と、第１層の上に設けられる第２層とを有する積層体で構成されてもよい。この場合、第１層は、金属材料、バインダ樹脂及びカーボンを含み、第２層は、金属材料及びバインダ樹脂を含み、第１層中のカーボンの含有率が、第２層中のカーボンの含有率よりも大きいことが好ましい。この場合、導電部材９０が金属基板５１から剥離しにくくなる。
【００８４】
次に、光電変換素子１００の製造方法について図１及び図３〜図６を参照しながら説明する。図６は、図１の光電変換素子の製造方法の途中で得られる構造体を示す断面図である。
【００８５】
まず１つの透明基板１１のセル設置面１１ｂ上に透明導電膜を形成してなる積層体を用意する。
【００８６】
透明導電膜の形成方法としては、スパッタ法、蒸着法、スプレー熱分解法又はＣＶＤ法などが用いられる。
【００８７】
次に、図３に示すように、透明導電膜に対して溝４０を形成し、透明導電層１２を形成する。このとき、透明導電層１２は、電極１２Ａ、第１電流取出し部１２Ｂ、分離部１２Ｃ及び第２電流取出し部１２Ｄが形成されるように形成する。
【００８８】
溝４０は、例えばＹＡＧレーザ又はＣＯ２レーザ等を光源として用いたレーザスクライブ法によって形成することができる。
【００８９】
次に、第１電流取出し部１２Ｂ上に第１外部接続端子１５ａの前駆体及び接続端子１６の前駆体を形成する。第１外部接続端子１５ａの前駆体及び接続端子１６の前駆体は、例えば銀ペーストを塗布し乾燥させることで形成することができる。
【００９０】
また、第２電流取出し部１２Ｄ上には、第２外部接続端子１５ｂの前駆体を形成する。第２外部接続端子１５ｂの前駆体は、例えば銀ペーストを塗布し乾燥させることで形成することができる。
【００９１】
また、電極１２Ａと第２電流取出し部１２Ｄとにまたがるように集電配線１７の前駆体を形成する。このとき、集電配線１７は、その一端が、第２電流取出し部１２Ｄ上であって第２外部接続端子１５ｂの前駆体と離間した位置に配置され、他端が、電極１２Ａ上の位置に配置されるように形成される。集電配線１７の前駆体は、例えば銀ペーストを塗布し乾燥させることで形成することができる。
【００９２】
さらに、透明導電層１２のうち、酸化物半導体層１３が形成される予定の領域（以下、「半導体層形成予定領域」と呼ぶ）、接続端子−外部接続端子間領域１０１、及び、配線−外部接続端子間領域１０２以外の領域を覆い隠すように絶縁層７０の前駆体を形成する。このとき、絶縁層７０の前駆体は、絶縁層７０の前駆体が溝４０に入り込むように形成する。絶縁層７０の前駆体は、例えば無機絶縁材料を含むペーストを塗布し乾燥させることによって形成することができる。
【００９３】
次に、第１外部接続端子１５ａの前駆体、第２外部接続端子１５ｂの前駆体、接続端子１６の前駆体、集電配線１７の前駆体及び絶縁層７０の前駆体を一括して焼成し、第１外部接続端子１５ａ、第２外部接続端子１５ｂ、接続端子１６、集電配線１７及び絶縁層７０を形成する。
【００９４】
このとき、焼成温度は絶縁材料の種類などにより異なるが、通常は３５０〜６００℃であり、焼成時間も、絶縁材料の種類により異なるが、通常は１〜５時間である。
【００９５】
次に、電極１２Ａのうち半導体層形成予定領域上に酸化物半導体層１３の前駆体を形成する。
【００９６】
酸化物半導体層１３の前駆体は、酸化物半導体層１３を形成するための酸化物半導体層用ペーストを印刷した後、乾燥することによって得られる。酸化物半導体層用ペーストは、例えば酸化チタンのほか、ポリエチレングリコール、エチルセルロースなどの樹脂及び、テルピネオールなどの溶媒を含む。
【００９７】
酸化物半導体層用ペーストの印刷方法としては、例えばスクリーン印刷法、ドクターブレード法、又はバーコート法などを用いることができる。
【００９８】
次に、酸化物半導体層１３の前駆体を焼成し、酸化物半導体層１３を形成する。
【００９９】
このとき、焼成温度は酸化物半導体粒子の種類などにより異なるが、通常は３５０〜６００℃であり、焼成時間も、酸化物半導体粒子の種類により異なるが、通常は１〜５時間である。
【０１００】
こうして、図６に示すように、構造体Ａが得られる。
【０１０１】
次に、封止部６０を形成するための封止部形成体を準備する。封止部形成体は、例えば封止部６０を構成する材料からなる１枚の封止用樹脂フィルムを用意し、その封止用樹脂フィルムに開口を形成することによって得ることができる。
【０１０２】
そして、図５に示すように、この封止部形成体を構造体Ａの上に接着させる。このとき、封止部形成体は、絶縁層７０と重なるように且つ酸化物半導体層１３が内側に配置されるように構造体Ａに接着する。封止部形成体の構造体Ａへの接着は、例えば封止部形成体を加熱溶融させることによって行うことができる。
【０１０３】
次に、構造体Ａの酸化物半導体層１３に色素を担持させる。このためには、例えば構造体Ａを、色素を含有する色素溶液の中に浸漬させ、その色素を酸化物半導体層１３に吸着させた後に上記溶液の溶媒成分で余分な色素を洗い流し、乾燥させればよい。
【０１０４】
次に、酸化物半導体層１３の上に電解質８０を配置する。
【０１０５】
一方、対向基板５０を用意する。対向基板５０は、例えば金属基板５１上に導電性の触媒層５２を形成することにより得ることができる。
【０１０６】
次に、上述した封止部形成体をもう１つ用意する。そして、対向基板５０を、封止部形成体の開口を塞ぐように貼り合わせる。
【０１０７】
次に、対向基板５０に接着した封止部形成体と、電解質８０が配置された構造体Ａに接着した封止部形成体とを重ね合わせ、封止部形成体を加圧しながら加熱溶融させる。こうして構造体Ａの透明基板１１と対向基板５０との間に封止部６０が形成される。封止部６０の形成は、大気圧下で行っても減圧下で行ってもよいが、減圧下で行うことが好ましい。
【０１０８】
そして、図４に示すように、接続端子１６と対向基板５０の金属基板５１とを導電部材９０によって接続する。このとき、導電部材９０は、導電部材９０を構成する金属材料を含むペーストを用意し、このペーストを、対向基板５０の金属基板５１と接続端子１６とを接続するように塗布し、硬化させる。上記ペーストとしては、酸化物半導体層１３に担持される色素への悪影響を避ける観点から、９０℃以下の温度で硬化させることが可能な低温硬化型のペーストを用いることが好ましい。
【０１０９】
最後に、保護層３０を形成する。保護層３０は、例えば保護層３０を形成し且つ樹脂材料を含むペーストを塗布し加熱することで得ることができる。このとき、凹凸３１の程度は、ペースト中の成分（例えば艶消し剤）の混合比を適宜変更することによって調整することができる。あるいは、保護層３０の前駆体を用意し、この前駆体の表面全体に凹凸３１を形成して保護層３０を得た後、この保護層３０を、凹凸３１を透明基板１１と反対側に向けた状態で透明基板１１のセル設置面１１ｂ側に設けてもよい。この場合、前駆体の周縁部３０Ａを絶縁層７０の外側絶縁層７０ｂに接着させ、保護層３０と対向基板５０とを密着させる。このとき、保護層３０の前駆体は、光電変換セル２０のみならず、透明基板１１上の領域のうち、第１外部接続端子１５ａ及び第２外部接続端子１５ｂ以外の領域を覆うように形成する。すなわち、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠すように形成する。
【０１１０】
以上のようにして光電変換素子１００が得られる（図１参照）。
【０１１１】
本発明は、上記実施形態に限定されるものではない。例えば上記実施形態では、保護層３０の透明基板１１と反対側の面３０ａの全体に凹凸３１が形成されているが、凹凸３１は、必ずしも保護層３０の透明基板１１と反対側の面３０ａの全体に形成されている必要はない。凹凸３１は、保護層３０を透明基板１１のセル設置面１１ｂに直交する方向Ｙに見た場合、保護層３０の透明基板１１と反対側の面３０ａのうち、保護層３０と対向基板５０とが重なり合う部分に少なくとも形成されていればよい。
【０１１２】
さらに上記実施形態では、保護層３０と対向基板５０とが密着しているが、保護層３０と対向基板５０とは必ずしも密着していなくてもよい。すなわち、保護層３０と対向基板５０とは互いに離間していてもよい。別言すると、保護層３０と対向基板５０との間に空気層が設けられていてもよい。
【０１１３】
また、上記実施形態では、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠しているが、光電変換セル２０以外は覆い隠していなくてもよい
【０１１４】
また上記実施形態では、絶縁層７０の外側絶縁層７０ｂが、封止部６０と透明基板１１の周縁部との間の透明導電層１２のうち、接続端子−外部接続端子間領域１０１、及び、配線−外部接続端子間領域１０２以外の領域を覆い隠すように設けられているが、接続端子−外部接続端子間領域１０１、及び、配線−外部接続端子間領域１０２も覆い隠されていてもよい。
【０１１５】
さらに、上記実施形態では、絶縁層７０が封止部６０の外周縁７０ｃより内側で電極１２Ａのうち酸化物半導体層１３が設けられている領域を除く領域の全部を覆っているが、絶縁層７０が封止部６０の外周縁７０ｃより内側で電極１２Ａの一部のみを覆っていてもよい。また、上記実施形態では、絶縁層７０は、内側絶縁層７０ａと外側絶縁層７０ｂとで構成されているが、絶縁層７０は内側絶縁層７０ａのみで構成されてもよい。
【０１１６】
さらに上記実施形態では、光電変換素子１００が絶縁層７０を有しているが、絶縁層７０を有していなくてもよい。
【０１１７】
また上記実施形態では、光電変換素子１００が集電配線１７を有しているが、本発明の光電変換素子は、必ずしも集電配線１７を有していなくてもよい。
【０１１８】
また上記実施形態では、対向基板５０が、基板と電極を兼ねる金属基板５１を有しているが、金属基板５１に代えて、導電性基板を有してもよい。導電性基板は、基板と電極を分けて、透明基板１１と、透明基板１１と触媒２２との間に設けられる電極とで構成されてもよい。ここで、電極は、例えばＩＴＯ、ＦＴＯ等の導電性酸化物で構成される。
【０１１９】
また上記実施形態では、対向基板５０が金属基板５１と触媒層５２とを備えているが、対向基板５０は絶縁性基板で構成されてもよい。但し、この場合は、電極１２Ａと対向基板５０との間に、電極１２Ａ側から順次、酸化物半導体層１３、電解質８０を含浸した多孔性の絶縁層、及び対極で構成される積層体が設けられる。
【０１２０】
さらに上記実施形態では、分離部１２Ｃが透明基板１１上に、電極１２Ａ及び第２電流取出し部１２Ｂを包囲するように設けられているが、分離部１２Ｃは透明基板１１上に設けられていなくてもよい。
【０１２１】
さらに上記実施形態では、透明基板１１上に１つの光電変換セル２０のみが設けられているが、光電変換素子１００では、透明基板１１上に複数の光電変換セル２０が設けられてもよい。この場合、保護層３０の透明基板１１と反対側の面３０ａのうち複数の光電変換セル２０の対向基板５０と重なる部分に少なくとも凹凸３１が形成されている必要がある。また、複数の光電変換セル２０は直列に接続されてもよいし、並列に接続されてもよい。
【実施例】
【０１２２】
以下、本発明の内容を、実施例を挙げてより具体的に説明するが、本発明は下記の実施例に限定されるものではない。【０１２３】
（実施例１）
まず無アルカリガラスからなり、１１２ｍｍ×５６ｍｍの寸法を有する厚さ２．２ｍｍの透明基板の上に、厚さ０．７μｍのＦＴＯからなる透明導電膜を形成してなる積層体を準備した。次に、図３に示すように、ＹＡＧレーザによって透明導電膜に溝４０を形成し、透明導電層１２を形成した。このとき、透明導電層１２は、電極１２Ａ、第１電流取出し部１２Ｂ、分離部１２Ｃ及び第２電流取出し部１２Ｄが形成されるように形成した。このとき、溝４０の幅は０．１ｍｍとした。また電極１２Ａは、５４．４ｍｍ×１０４．５ｍｍの四角形状となるように形成し、第２電流取出し部１２Ｄは、電極１２Ａの一辺から延出し四角形状となるように形成した。第２電流取出し部１２Ｄの延出方向の長さは４．３ｍｍとし、第２電流取出し部１２Ｄの幅は２７．２ｍｍとした。【０１２４】
また、第１電流取出し部１２Ｂは、２７．２ｍｍ×４．３ｍｍの寸法となるように形成した。【０１２５】
次に、第１電流取出し部１２Ｂ上に第１外部接続端子１５ａの前駆体及び接続端子１６の前駆体を矩形状に且つ互いに離間するように形成した。このとき、第１外部接続端子１５ａの前駆体は８ｍｍ×１．８ｍｍの寸法、接続端子１６の前駆体は、８ｍｍ×０．３ｍｍの寸法となるように形成した。【０１２６】
また第２電流取出し部１２Ｄ上には、第２外部接続端子１５ｂの前駆体を矩形状に形成した。このとき、第２外部接続端子１５ｂの前駆体は、８ｍｍ×１．８ｍｍの寸法となるように形成した。【０１２７】
また、第２電流取出し部１２Ｄと電極１２Ａとにまたがるように集電配線１７を形成した。このとき、集電配線１７の前駆体は、その一端が、第２電流取出し部１２Ｄ上であって第２外部接続端子１５ｂの前駆体と離間した位置に配置され、他端が、電極１２Ａ上の位置に配置されるように形成した。また、集電配線の前駆体は、Ｌ字状で且つ幅０．３ｍｍ×長さ２１．６ｍｍの寸法を有する部分と幅０．３ｍｍ×長さ１０５．１ｍｍの寸法を有する部分とを有するように形成した。【０１２８】
なお、接続端子１６の前駆体、第１外部接続端子１５ａの前駆体、第２外部接続端子１５ｂの前駆体及び集電配線１７の前駆体はいずれも、銀ペーストを塗布し乾燥させることで形成した。【０１２９】
次に、透明導電層１２のうち、半導体層形成予定領域、接続端子−外部接続端子間領域１０１、及び、配線−外部接続端子間領域１０２以外の領域を覆い隠すように絶縁層７０の前駆体を形成した。このとき、絶縁層７０の前駆体は、溝４０に入り込むように形成した。絶縁層７０の前駆体は、ガラスフリット（商品名「ＰＬＦＯＣ−８３７Ｂ」、奥野製薬工業株式会社製）を含むペーストを塗布し乾燥させることによって形成した。【０１３０】
次に、第１外部接続端子１５ａの前駆体、第２外部接続端子１５ｂの前駆体、接続端子１６の前駆体、集電配線１７の前駆体及び絶縁層７０の前駆体を一括して焼成し、第１外部接続端子１５ａ、第２外部接続端子１５ｂ、接続端子１６、集電配線１７および絶縁層７０を形成した。このとき、焼成温度は５００℃とし、焼成時間は１時間とした。また、このとき、第１外部接続端子１５ａと接続端子１６との間の間隔Ｌは０．５ｍｍであった。また、第２外部接続端子１５ｂと第１集電配線端１７ａとの間の間隔Ｌ´は０．５ｍｍであった。【０１３１】
さらに、電極１２Ａのうち半導体層形成予定領域上に酸化物半導体層１３の前駆体を形成した。このとき、酸化物半導体層１３の前駆体は、酸化チタンを含むペーストを、スクリーン印刷により絶縁層７０の内側に充填されるように塗布し、１５０℃で１０分間乾燥させることにより得た。【０１３２】
次に、酸化物半導体層１３の前駆体を焼成し、酸化物半導体層１３を形成した。このとき、焼成温度は５００℃とし、焼成時間は１時間とした。こうして構造体Ａを得た。【０１３３】
次に、封止部を形成するための封止部形成体を準備した。封止部形成体は、５１．２ｍｍ×１０６．１ｍｍ×３５μｍの無水マレイン酸変性ポリエチレン（商品名「バイネル」、デュポン社製）からなる１枚の封止用樹脂フィルムを用意し、その封止用樹脂フィルムに、４７．２ｍｍ×１０２．１ｍｍの１つの四角形状の開口を形成することによって得た。【０１３４】
そして、この封止部形成体を構造体Ａ上に重ね合わせた後、封止部形成体を加熱溶融させることによって構造体Ａ上の絶縁層７０に接着させた。このとき、封止部形成体は、絶縁層７０と重なるように且つ酸化物半導体層１３と接続端子１６、集電配線１７との間に配置されるように構造体Ａに接着させた。【０１３５】
次に、上記のようにして得られた構造体Ａを、Ｚ９０７からなる光増感色素を０．２ｍＭ含み、溶媒を、アセトニトリルとｔｅｒｔブタノールとを１：１の体積比で混合してなる混合溶媒とした色素溶液中に一昼夜浸漬させた後、取り出して乾燥させ、酸化物半導体層に光増感色素を担持させた。【０１３６】
次に、ジメチルプロピルイミダゾリウムアイオダイドおよび３−メトキシプロピオニトリルの混合物に、Ｉ２、メチルベンゾイミダゾール、ブチルベンゾイミダゾール、グアニジウムチオシアネート及びｔ−ブチルピリジンを加えて得られる電解質８０を用意した。そして、酸化物半導体層１３の上に、上記電解質８０を滴下して塗布し、乾燥させて電解質８０を配置した。【０１３７】
次に、１枚の対向基板５０を用意した。対向基板５０は、５１．２ｍｍ×１０６．１ｍｍ×４０μｍのチタン箔の上にスパッタリング法によって厚さ５ｎｍの白金からなる触媒層を形成することによって用意した。また、上記封止部形成体をもう１つ準備した。そして、対向基板５０を、封止部形成体の開口を塞ぐように貼り合わせた。【０１３８】
そして、対向基板５０に接着した封止部形成体と、電解質８０が配置された構造体Ａに接着した封止部形成体とを減圧下で重ね合わせ、封止部形成体を加圧しながら加熱溶融させた。こうして構造体Ａと対向基板との間に封止部を形成した。このとき、封止部の厚さは４０μｍであり、封止部の幅は２ｍｍであった。【０１３９】
次に、接続端子１６と対向基板５０の金属基板５１とを以下のようにして導電部材９０によって接続した。【０１４０】
すなわち、まず銀粒子（平均粒径：３．５μｍ）、カーボン（平均粒径：５００ｎｍ）、ポリエステル系樹脂をジエチレングリコールモノエチルエーテルアセテートからなる溶媒中に分散させ、第１導電性ペーストを作製した。このとき、銀粒子、カーボン、ポリエステル系樹脂および溶媒は、７０：１：１０：１９の質量比で混合した。【０１４１】
一方、銀粒子（平均粒径：２μｍ）及びポリエステル系樹脂を酢酸エチレングリコールモノブチルエーテルからなる溶媒中に分散させ、第２導電性ペーストを作製した。このとき、銀粒子、ポリエステル系樹脂および溶媒は、６５：１０：２５の質量比で混合した。【０１４２】
そして、金属基板２１の上に上記第１導電性ペーストを塗布して本体部９０ａの前駆体の一部を形成した。その後、上記第２導電性ペーストを、本体部９０ａの前駆体の一部の上に塗布するとともに、第１電流取出し部１２Ｂ上の接続端子１６と本体部９０ａの前駆体の一部とを接続するように塗布した。こうして導電部材の前駆体を形成した。そして、この導電部材９０の前駆体を８５℃で１２時間加熱して硬化させることによって、導電部材９０を形成した。こうして、本体部９０ａと３本の配線部９０ｂとからなる導電部材９０を形成した。このとき、本体部９０ａは、４１．２ｍｍ×４．５ｍｍ×厚さ６０μｍの寸法を有するように形成し、３本の配線部９０ｂはそれぞれ、２ｍｍ×４．７ｍｍ×厚さ３０ｍｍの寸法を有するように形成した。【０１４３】
そして、対向基板５０の金属基板５１に極細熱電対（商品名「スーパー極細-００５-Ｋ」、二宮電線工業株式会社社製）を貼り付けた。【０１４４】
次に、アクリルウレタン樹脂を含む塗料（商品名「ＲＥＣＲＡＣＫ  １１０」、藤倉化成株式会社製）に、艶消し剤（商品名「テクポリマー」、積水化成株式会社製）を算術平均粗さＲａを０．７μｍとする混合比で混合したペーストを用意し、このペーストを、光電変換セル２０を覆うように塗布して保護層３０の前駆体を形成した。このとき、保護層３０の前駆体は、極細熱電対も覆うように形成した。続いて、８０℃のオーブンで３０分加熱することで保護層３０の前駆体のうち透明基板１１と反対側の面３０ａ全体に凹凸３１を形成した。このとき、保護層３０は、光電変換セル２０のみならず、透明基板１１上の領域のうち、第１外部接続端子１５ａ及び第２外部接続端子１５ｂ以外の領域を覆うように形成した。すなわち、保護層３０は、光電変換セル２０のみならず、絶縁層７０の外側絶縁層７０ｂ、接続端子−外部接続端子間領域１０１、配線−外部接続端子間領域１０２、外部接続端子間領域１０３、及び、配線−接続端子間領域１０４をも覆い隠すように形成した。以上のようにして光電変換素子１００を得た。【０１４５】
(実施例２〜３及び比較例１）
上記塗料に、算術平均粗さＲａを表１に示す通りとする混合比で上記艶消し剤を混合したペーストを用意し、このペーストを用いて保護層３０を形成したこと以外は実施例１と同様にして光電変換素子を作製した。【０１４６】
（実施例４）
アクリルウレタン樹脂からなる厚さ２０μｍの第１樹脂層と、厚さ３０μｍのアルミニウム箔と、ポリエチレンテレフタレートからなる厚さ３８μｍの第２樹脂層の積層体からなるバックシート（合計厚さ：８８μｍ）を保護層として用い、保護層３０と対向基板５０との間に厚さ２ｍｍの空気層を設けたこと以外は実施例１と同様にして光電変換素子を作製した。【０１４７】
ここで、第１樹脂層は、上記塗料に、算術平均粗さＲａを表２に示す通りとする混合比で上記艶消し剤を混合したペーストを用意し、このペーストを８０℃のオーブンで３０分加熱して第１樹脂層のアルミニウム箔と反対側の面３０ａ全体に凹凸３１を形成することによって作製した。【０１４８】
(実施例５〜６及び比較例２）
バックシートの第１樹脂層を、上記塗料に、算術平均粗さＲａを表２に示す通りとする混合比で上記艶消し剤を混合したペーストを用いて形成したこと以外は実施例４と同様にして光電変換素子を作製した。【０１４９】
（実施例７）
保護層として、厚さ２０μｍのアクリルウレタン樹脂からなる第１樹脂層と、厚さ５０μｍのポリイミドフィルム（線膨張係数：２７ｐｐｍ／℃）からなる第２樹脂層の積層体を用い、この積層体をアクリル系接着剤で、光電変換セル２０並びに透明基板１１上の領域のうち第１外部接続端子１５ａ及び第２外部接続端子１５ｂ以外の領域を覆うように接着させるとともに、保護層の透明基板と反対側の面全体に凹凸を形成し、その面における算術平均粗さＲａを表３に示す値とするようにしたこと以外は実施例１と同様にして光電変換素子を作製した。【０１５０】
このとき、保護層の透明基板と反対側の面における凹凸の形成は、実施例４の第１樹脂層と同様にして行った。【０１５１】
（実施例８）
厚さ２０μｍのアクリルウレタン樹脂からなる第１樹脂層と、直鎖状低密度ポリエチレン（ＬＬＤＰＥ）からなる厚さ５５μｍの第２樹脂層と、厚さ２０μｍのアルミニウム箔（線膨張係数：２４ｐｐｍ／℃）と、直鎖状低密度ポリエチレン（ＬＬＤＰＥ）からなる厚さ５５μｍの第３樹脂層の積層体からなるバックシート（合計厚さ：１５０μｍ）を保護層として用いるとともに、保護層の透明基板と反対側の面全体に凹凸を形成し、その面における算術平均粗さＲａを表３に示す値とするようにしたこと以外は実施例１と同様にして光電変換素子を作製した。【０１５２】
このとき、保護層の透明基板と反対側の面における凹凸の形成は、実施例４の第１樹脂層と同様にして行った。【０１５３】
（実施例９）
保護層として、厚さ２０μｍのアクリルウレタン樹脂からなる第１樹脂層と、厚さ５０μｍのポリエチレンテレフタレート（ＰＥＴ）フィルム（線膨張係数：６５ｐｐｍ／℃）からなる第２樹脂層の積層体を用い、この積層体をアクリル系接着剤で、光電変換セル２０並びに透明基板１１上の領域のうち第１外部接続端子１５ａ及び第２外部接続端子１５ｂ以外の領域を覆うように接着させるとともに、保護層の透明基板と反対側の面全体に凹凸を形成し、その面における算術平均粗さＲａを表３に示す値とするようにしたこと以外は実施例１と同様にして光電変換素子を作製した。【０１５４】
このとき、保護層の透明基板と反対側の面における凹凸の形成は、実施例４の第１樹脂層と同様にして行った。【０１５５】
［特性評価］
上記のようにして得られた実施例１〜９及び比較例１〜２の光電変換素子について、周囲の温度が高温状態から低下する場合における光電変換特性の回復性を評価した。具体的には、光電変換素子を、高温状態にしばらく置いてから室温環境に移した後の対向基板の温度及び出力維持率によって評価した。対向基板の温度及び出力維持率はそれぞれ以下のようにして求めた。【０１５６】
（対向基板の温度）
対向基板５０の温度は、実施例１〜９および比較例１〜２で得られた光電変換素子を５５℃の恒温槽に受光面を下にした状態で２４時間投入してから室温環境に移して受光面を下にした状態で３０分間放置した後、極細熱電対によって測定した。結果を表１〜３に示す。【０１５７】
（出力維持率）
出力維持率は、実施例１〜９および比較例１〜２で得られた光電変換素子について、２００ルクスの白色ＬＥＤを照射した状態で出力Ｗｉを測定した。続いて、上記光電変換素子を５５℃の恒温槽に受光面を下にした状態で２４時間投入してから室温環境に移して受光面を下にした状態で３０分間放置した後、２００ルクスの白色ＬＥＤを照射した状態で出力Ｗｆを測定した。そして、下記式により出力維持率（％）を算出した。結果を表１〜３に示す。
出力維持率（％）＝１００×Ｗｆ／Ｗｉ
【表１】
0006722769.tif 000002
【表２】
0006722769.tif 000003
【表３】
0006722769.tif 000004
【０１５８】
表１に示す結果より、実施例１〜３の光電変換素子は、比較例１の光電変換素子に比べ、対向基板の温度が十分に低下し、出力維持率は増加することが分かった。【０１５９】
また表２に示す結果より、実施例４〜６の光電変換素子は、比較例２の光電変換素子に比べ、対向基板の温度が十分に低下し、出力維持率は増加することが分かった。【０１６０】
さらに、表３に示す結果より、実施例７〜９の光電変換素子でも、対向基板の温度が十分に低下し、出力維持率は増加することが分かった。【０１６１】
以上の結果より、本発明の光電変換素子によれば、周囲の温度が高温状態から低下する場合に、光電変換特性の回復性を向上させることができることが確認された。
【符号の説明】
【０１６２】
１１…透明基板
１１ｂ…セル設置面（一面）
１２Ａ…電極
２０…光電変換セル
３０…保護層
３０ａ…保護層の透明基板と反対側の面
３１…凹凸
５０…対向基板
９０…導電部材
１００…光電変換素子
Ｙ…透明基板の一面に直交する方向
【図１】
0006722769.tif 000005
【図２】
0006722769.tif 000006
【図３】
0006722769.tif 000007
【図４】
0006722769.tif 000008
【図５】
0006722769.tif 000009
【図６】
0006722769.tif 000010